(57)【要約】【課題】長期間にわたって防食効果を維持できる耐食電線及びその製造方法を提供する。【解決手段】耐食電線を撥水性塗料３が塗布された鋼心の周囲に撥水性塗料３が塗布された素線１と素線２とを撚り合わせて製造する。この場合、鋼心として撥水性塗料が塗布された複数の素線を撚り合わせた撚線又は光ファイバを収容したアルミパイプが用いられる。また、耐食電線を撥水性塗料が塗布されたアルミ覆銅線又は硬銅線を撚り合わせて製造する。これにより、耐食電線の防食効果を長期にわたって維持できる。【選択図】　　　図１
2004047181.tif 000002
【特許請求の範囲】
【請求項１】
撥水性塗料が塗布された鋼心の周囲に撥水性塗料が塗布された素線を撚り合わせてなることを特徴とする耐食電線。
【請求項２】
前記鋼心は、撥水性塗料が塗布された複数の素線を撚り合わせてなる請求項１記載の耐食電線。
【請求項３】
前記鋼心は、光ファイバを収容したアルミパイプからなる請求項１記載の耐食電線。
【請求項４】
撥水性塗料が塗布されたアルミ覆鋼線又は硬銅線を撚り合わせてなることを特徴とする耐食電線。
【請求項５】
前記撥水性塗料は、ポリテトラフルオロエチレンを主成分としてなることを特徴とする請求項１乃至請求項４のいずれか１項記載の耐食電線。
【請求項６】
鋼線に撥水性塗料を塗布しながら鋼線を撚り合わせる第１工程と、
撥水性塗料を素線に塗布しながら前記撥水性が塗布された鋼線の周囲に撚り合わせる第２工程と、
を含むことを特徴とする耐食電線の製造方法。
【発明の詳細な説明】
【０００１】
【発明の属する技術分野】
本発明は、耐食電線及びその製造方法に関し、特に架空電線の耐食性を向上させる技術に関する。
【０００２】
【従来の技術】
従来、架空送電線、架空地線、光ファイバ複合架空地線などの架空電線には、亜鉛メッキ鋼線、アルミニウム覆鋼線の単線あるいは撚線からなる鋼心の周囲に同心円状に複数本のアルミニウム線、アルミニウム合金線の素線を撚り合せた複合撚線（ＡＣＳＲ）が主に用いられている。このものは、軽量で高強度であり、耐食性も良好であるなどの利点がある。
【０００３】
ところが、このような複合撚線（ＡＣＳＲ）の架空電線であっても、環境条件によっては腐食が進行することがある。そこで、このような腐食を防止するために、架空電線の表面にグリース等の防食剤を塗布することが行われている。具体的には、架空電線の内部に防食剤を充填し、更に耐食性を向上させたい場合には、架空電線の表面にも防食剤を塗布することが行われている。この防食剤の塗布により、架空電線を構成する素線は、腐食原因となる水や大気から遮断されて腐食の進行が防止される。
【０００４】
このような腐食を防止する技術の１つとして、例えば、特開２００１−３５７７２４は、防食剤として、シリコーンオイルを基油とするシリコーングリースを用いることにより、高温の使用環境に置かれても高い防食性を長期にわたって発揮できる防食架空電線を開示している。
【０００５】
【発明が解決しようとする課題】
しかしながら、架空電線に塗布された防食剤は、長期にわたって使用されることにより乾燥し、割れや剥離が生じる。その結果、水や大気を遮断できなくなり、防食効果がなくなるという問題がある。
【０００６】
本発明は、上述の問題を解消するためになされたもので、長期間にわたって防食効果を維持できる耐食電線及びその製造方法を提供することにある。
【０００７】
【課題を解決するための手段】
前記課題を解決するために、請求項１の耐食電線は、撥水性塗料が塗布された鋼心の周囲に撥水性塗料が塗布された素線を撚り合わせてなることを特徴とする。
【０００８】
請求項１の耐食電線によれば、撥水性塗料は耐候性及び高い硬度を有しており、防食剤のように乾燥による割れや剥離といった問題を生じないので、長期間にわたって防食効果を維持できる耐食電線を提供できる。
【０００９】
請求項２の耐食電線において、鋼心は、撥水性塗料が塗布された複数の素線を撚り合わせてなる。この構成によれば、上記と同様の理由で、防食性に優れた複合撚線（ＡＣＳＲ）を提供することができる。
【００１０】
請求項３の耐食電線において、鋼心は、光ファイバを収容したアルミパイプからなる。この構成によれば、防食性に優れた光ファイバ複合架空地線（ＯＰＧＷ）を提供できる。なお、アルミパイプの代わりにステンレスパイプ（ＳＵＳ管）を用いることもでき、この場合にも上記と同様の作用・効果を奏する。
【００１１】
請求項４の耐食電線は、撥水性塗料が塗布されたアルミ覆鋼線又は硬銅線を撚り合わせてなることを特徴とする。
【００１２】
請求項４の耐食電線によれば、上述したように、撥水性塗料は耐候性及び高い硬度を有しており、防食剤のように乾燥による割れや剥離といった問題を生じないので、長期間にわたって防食効果を維持できる耐食電線を提供できる。
【００１３】
請求項５の発明の耐食電線において、前記撥水性塗料は、ポリテトラフルオロエチレンを主成分としてなる。
【００１４】
請求項５の発明の耐食電線によれば、撥水性塗料であるポリテトラフルオロエチレンは、耐候性及び高い硬度を有しており、防食剤のように乾燥による割れや剥離といった問題を生じないので、長期間にわたって防食効果を維持できる耐食電線を提供できる。
【００１５】
請求項６の耐食電線の製造方法は、鋼線に撥水性塗料を塗布しながら鋼線を撚り合わせる第１工程と、撥水性塗料を素線に塗布しながら前記撥水性が塗布された鋼線の周囲に撚り合わせる第２工程とを含むことを特徴とする。
【００１６】
請求項６の耐食電線の製造方法によれば、上記と同様に、長期間にわたって防食効果を維持できる耐食電線を製造できる。
【００１７】
【発明の実施の形態】
以下、本発明の耐食電線及びその製造方法のいくつかの実施の形態を図面を参照しながら詳細に説明する。
【００１８】
図１は本発明の実施の形態に係る耐食電線の構造を示す横断面図である。この耐食電線の本体は、亜鉛メッキ鋼線やアルミニウム覆鋼線からなる素線１を撚り合わせることにより形成された鋼心（図１中のハッチングを施した部分）の周囲に、アルミニウム線やアルミニウム合金線からなる素線２を同心円状に撚り合せた複合撚線（ＡＣＳＲ）から構成されている。
【００１９】
本発明の実施の形態に係る耐食電線は、この本体を構成する素線１及び素線２の外周面に、撥水性塗料を塗布して撥水性被膜３を形成することにより構成されている。なお、鋼心としては、撚線に限らず、単線から構成することもできる。
【００２０】
さらに、素線は異形線から構成できる。図２は素線を異形アルミ素線で構成した例を示す図である。図２に示す耐食電線の本体は、鋼素線１ａを撚り合わせることにより形成された鋼心（図２中のハッチングを施した部分）の周囲に、異形アルミ素線２ａを同心円状に撚り合せてなる。また、この本体を構成する鋼素線１ａ及び異形アルミ素線２ａの外周面に、撥水性塗料を塗布して撥水性被膜３を形成することにより構成されている。
【００２１】
撥水性被膜３は、ポリテトラフルオロエチレンを主成分とする撥水性塗料から形成することができる。
【００２２】
撥水性被膜３の厚さは、耐食電線に要求される仕様に応じて適宜決定することができる。例えば、通常、１０〜１００μｍの範囲とすることができる。この撥水性被膜は、耐候性及び高い硬度を有しており、素線１及び素線２の表面を保護する撥水性保護膜となる。この撥水性被膜３には、防食剤のような乾燥による割れや剥離といった問題は生じなくなる。従って、長期間にわたって防食効果を維持できる耐食電線を提供できる。
【００２３】
なお、撥水性塗料としては、上述したＰＴＦＥ（ポリテトラフルオロエチレン）等のフッ素樹脂に限らず、例えば酸化ハフニウムを用いることができる。この酸化ハフニウムを用いて形成された撥水性被膜にも、上記ＰＴＦＥを用いた撥水性被膜と同様に、防食剤のような乾燥による割れや剥離といった問題は生じなくなる。
【００２４】
以上の説明では、耐食電線の本体として複合撚線（ＡＣＳＲ）を用いた場合の例であるが、耐食電線の本体としては、上記の例に限らず、例えば光ファイバ複合架空地線（ＯＰＧＷ）を用いることができる。
【００２５】
この光ファイバ複合架空地線は、光ファイバ通信線と送電線の架空地線とを組み合わせて一体化したものである。この光ファイバ複合架空地線の本体は、図３に示すように、複数本の光ファイバ５を収容したアルミパイプ６と、このアルミパイプ６の外周部に撚り合わされたアルミニウム覆鋼線７とから構成されている。本発明の実施の形態に係る耐食電線は、これらアルミパイプ６及びアルミニウム覆鋼線７の外周に撥水性塗料の塗布によって撥水性被膜３が形成されることにより構成されている。
【００２６】
さらに、素線は異形線から構成できる。図４は素線を異形アルミニウム覆鋼線で構成した例を示す図である。この光ファイバ複合架空地線の本体は、図４に示すように、複数本の光ファイバ５を収容したアルミパイプ６と、このアルミパイプ６の外周部に撚り合わされた異形アルミニウム覆鋼線７ａとから構成されている。本発明の実施の形態に係る耐食電線は、これらアルミパイプ６及び異形アルミニウム覆鋼線７ａの外周に撥水性塗料の塗布によって撥水性被膜３が形成されることにより構成されている。
【００２７】
アルミパイプ６は、その内部に光ファイバ５を収納してこれを機械的に保護する。また、アルミニウム覆鋼線７は、鋼線の周囲にアルミニウムを押し出しながらダイス中を引き出して形成されるものであり、鋼線とアルミニウムは摩擦圧接により完全に一体化されており、鋼線の張力と耐熱性を、また、アルミニウムの導電率と耐蝕性とを兼ね備え、架空地線として優れた性質を備えている。なお、撥水性塗料が塗布されたアルミパイプ６の代わりに、撥水性塗料が塗布されたステンレスパイプ（ＳＵＳ管）を用いることもできる。
【００２８】
また、耐食電線の本体としては、図５に示すような、アルミニウム覆鋼撚線を用いることができる。本発明の実施の形態に係る耐食電線は、アルミニウム覆鋼線７の外周に撥水性塗料の塗布によって撥水性被膜３が形成されることにより構成されている。この構成によっても、撥水性被膜３には、防食剤のような乾燥による割れや剥離といった問題は生じないので、長期間にわたって防食効果を維持できる耐食電線を提供できる。
【００２９】
更に、耐食電線の本体としては、図６に示すような、硬銅撚線を用いることができる。本発明の実施の形態に係る耐食電線は、硬銅線８の外周に撥水性塗料の塗布によって撥水性被膜３が形成されることにより構成されている。この構成によっても、上記と同様に、長期間にわたって防食効果を維持できる耐食電線を提供できる。
【００３０】
以上説明したように、本発明の実施の形態に係る耐食電線によれば、送電線の耐食性能を向上させ、腐食の進行を遅延させることができるので、送電線の延命を図ることができる。
【００３１】
また、耐食電線の製造方法においては、鋼線および素線に撥水性塗料を塗布しながら、鋼線および素線を撚り合わせる。従って、長期間にわたって防食効果を維持できる耐食電線を製造できる。
【００３２】
【発明の効果】
以上詳述したように、本発明によれば、長期間にわたって防食効果を維持できる耐食電線及びその製造方法を提供することができる。
【図面の簡単な説明】
【図１】本発明の実施の形態に係る耐食電線としての複合撚線（ＡＣＳＲ）の構造を示す横断面図である。
【図２】素線を異形アルミ素線で構成した例を示す図である。
【図３】本発明の実施の形態に係る耐食電線としての光ファイバ複合架空地線（ＯＰＧＷ）の構造を示す横断面図である。
【図４】素線を異形アルミニウム覆鋼線で構成した例を示す図である。
【図５】本発明の実施の形態に係る耐食電線としてのアルミニウム覆鋼撚線の構造を示す横断面図である。
【図６】本発明の実施の形態に係る耐食電線としての硬銅撚線の構造を示す横断面図である。
【符号の説明】
１　素線
２　素線
３　撥水性被膜
５　光ファイバ
６　アルミパイプ
７　アルミニウム覆鋼線
８　硬銅線
【図１】
2004047181.tif 000003
【図２】
2004047181.tif 000004
【図３】
2004047181.tif 000005
【図４】
2004047181.tif 000006
【図５】
2004047181.tif 000007
【図６】
2004047181.tif 000008